(57)【要約】【課題】本発明は、顔料を含有させたインクを利用して、色再現性に優れた記録画像を得ることができるインクセットを提供することを課題とする。【解決手段】シアンインク、マゼンタインクおよびイエローインクから成る水性カラーインクセットにおいて、各インクは、少なくとも顔料、水溶性有機溶剤、塩基性物質、界面活性剤および水を含み、シアンインクに含まれる顔料は、Ｃ．Ｉ．ピグメントブルー１５：３の構造を有し、マゼンタインクに含まれる顔料は、Ｃ．Ｉ．ピグメントレッド１８５、イエローインクに含まれる顔料は、Ｃ．Ｉ．ピグメントイエロー１９４の構造を有し、各顔料は、顔料１分子あたりスルホン酸基が１つ導入された顔料を２０〜４５％含み、スルホン酸基が導入されていない顔料を５５〜８０％含むようにする。【選択図】      なし【特許請求の範囲】
【請求項１】
シアンインク、マゼンタインクおよびイエローインクから成る水性カラーインクセットにおいて、
各インクは、少なくとも顔料、水溶性有機溶剤、塩基性物質、界面活性剤および水を含み、
シアンインクに含まれる顔料は、Ｃ．Ｉ．ピグメントブルー１５：３の構造を有し、マゼンタインクに含まれる顔料は、Ｃ．Ｉ．ピグメントレッド１８５、イエローインクに含まれる顔料は、Ｃ．Ｉ．ピグメントイエロー１９４の構造を有し、
各顔料は、顔料１分子あたりスルホン酸基が１つ導入された顔料を２０〜４５％含み、スルホン酸基が導入されていない顔料を５５〜８０％含むことを特徴とする水性カラーインクセット。
【請求項２】
塩基性物質が、水溶性アミン化合物であることを特徴とする請求項１記載の水性カラーインクセット。
【請求項３】
水溶性アミン化合物が、少なくとも炭素数１〜４のアルキル基または炭素数１〜３のアルカノール基で置換されたアミン化合物であることを特徴とする請求項２記載の水性カラーインクセット。
【請求項４】
水溶性有機溶剤が、炭素数４以下のジオール類またはトリオール類であることを特徴とする請求項１記載の水性カラーインクセット。
【請求項５】
界面活性剤が、ノニオン系界面活性剤であることを特徴とする請求項１記載の水性カラーインクセット。
【発明の詳細な説明】
【０００１】
【発明の属する技術分野】
本発明は、水性カラーインクセットに関する。
【０００２】
【従来の技術】
インクジェット記録方式は、ノズルなどから吐出させたインクの微小液滴を紙などの記録媒体に付着させて画像を記録する方式である。インクを吐出させる方式については、次のような方式が提案されている。たとえば、静電誘引力を利用してインクを吐出させる電荷制御方式、ピエゾ素子の振動圧力を利用してインクを吐出させるドロップオンデマンド方式（圧力パルス方式）、高熱によりインクの気泡を形成および成長させることにより、生じる圧力を利用してインクを吐出させる熱インクジェット方式などである。インクジェット記録方式は、これらの方式により、極めて高精細な画像を得ることができる。
【０００３】
インクジェット記録方式に用いられるインクには、以下のような特性が求められる。得られる記録画像が耐水性および耐光性に優れていることや、ノズルなどで目詰りが発生せず、吐出安定性および吐出方向性に優れていることや、長期保存安定性に優れていることや、記録媒体上においてインクの速乾性があることである。
【０００４】
カラー画像を形成するためにシアン、マゼンタ、イエローの各色のインクを組合せたカラーインクセットにおいては、２次色であるＲＧＢ色の色相、彩度などの発色性に優れ、カラー記録画像の色再現範囲が広いことや混色滲み（カラーブリーディング）のないことが求められる。
【０００５】
従来、インクジェット記録方式に使用するインクとしては、水溶性の染料を水または、水溶性有機溶媒から成る液状媒体に溶解または分散させたものが使用されている。しかしながら、水溶性の染料を含有したインクの場合、染料の耐光性が高くないので、記録画像の耐光性も不充分になりやすい。また、染料が水溶性であるため、記録画像の耐水性にも問題がある。
【０００６】
インクジェット記録方式による記録画像の耐光性および耐水性を改善するために、染料に比べて耐光性および耐水性に優れた顔料を着色剤として使用するインクジェット記録用水性インクが提案されている。しかし、顔料は、水に対して分散しにくいので、顔料を含有したインクは、ノズルなどで目詰りを生じたり、長期間の保存は困難である。
【０００７】
そこで、着色剤として顔料を用いる水性インクでは、イノシトールなどの糖類やアクリル系樹脂エマルジョンなどの分散剤を用いることによって、顔料を水に分散させることが提案されている（たとえば、特許文献１参照）。このインクは、分散剤を含有させることで顔料の水に対する分散性が向上し、吐出安定性、吐出方向性および長期保存安定性に優れたものとなる。
【０００８】
また、顔料の水に対する分散性を向上させるために、顔料表面に親水性基を有する化合物を吸着させることも行われている。たとえば、フタロシアニン系顔料は、水溶性フタロシアニン誘導体を吸着させることによって、水に対する分散性が向上し、自己分散型顔料となる。この自己分散型フタロシアニン系顔料を着色剤として含有するインクジェット記録用水性インクが提案されている（たとえば、特許文献２参照）。このインクは、顔料に自己分散性を付与することによって吐出安定性、吐出方向性および長期保存安定性の優れたものとなる。
【０００９】
【特許文献１】
特開平６−２１２１０６号公報
【特許文献２】
特開２０００−３０３０１４号公報
【００１０】
【発明が解決しようとする課題】
顔料は、染料に比べて発色性の点で劣り、鮮やかさに欠けることがある。また、シアン、マゼンタ、イエローなどの各色のインクを単独で用いると、高画質な記録画像が得られるとしても、カラーインクセットとして用いると、顔料の種類やインクの重ね合わせの順序によって色の再現性が悪くなるという問題がある。
【００１１】
そこで、本発明は、顔料を含有させたインクを利用して、色再現性に優れた記録画像を得ることができるインクセットを提供する。
【００１２】
【課題を解決するための手段】
本発明は、シアンインク、マゼンタインクおよびイエローインクから成る水性カラーインクセットにおいて、各インクは、少なくとも顔料、水溶性有機溶剤、塩基性物質、界面活性剤および水を含み、シアンインクに含まれる顔料は、Ｃ．Ｉ．ピグメントブルー１５：３の構造を有し、マゼンタインクに含まれる顔料は、Ｃ．Ｉ．ピグメントレッド１８５、イエローインクに含まれる顔料は、Ｃ．Ｉ．ピグメントイエロー１９４の構造を有し、各顔料は、顔料１分子あたりスルホン酸基が１つ導入された顔料を２０〜４５％含み、スルホン酸基が導入されていない顔料を５５〜８０％含むことを特徴とする水性カラーインクセットである。
【００１３】
本発明に従えば、シアンインク、マゼンタインクおよびイエローインクから成る水性カラーインクセットにおいて、各インクは、少なくとも顔料、水溶性有機溶剤、塩基性物質、界面活性剤および水を含む。シアンインクに含まれる顔料は、Ｃ．Ｉ．ピグメントブルー１５：３の構造を有し、マゼンタインクに含まれる顔料は、Ｃ．Ｉ．ピグメントレッド１８５、イエローインクに含まれる顔料は、Ｃ．Ｉ．ピグメントイエロー１９４の構造を有している。各顔料は、顔料１分子あたりスルホン酸基が１つ導入された顔料を２０〜４５％含み、スルホン酸基が導入されていない顔料を５５〜８０％含む。
【００１４】
このように、各顔料に上記の範囲でスルホン酸基が導入されているので各顔料の親水性が高まり、顔料の分散性が向上する。上記の範囲を下回ると充分に分散性が向上せず、上回ると耐水性、耐光性などの堅牢性が損なわれる。また、各インクに塩基性物質が含有されているので、顔料の有するスルホン酸基と塩基性物質とが親水性の塩を形成することによって、顔料が親水化し、顔料の分散性が高まる。さらに、各インクに界面活性剤が含有されているので、インクの表面張力および紙への浸透性を調整することができる。
【００１５】
したがって、シアン、マゼンタ、イエローなどの各色のインクを単独で用いた場合、高画質な記録画像が得られる。さらにカラーインクセットとして用いた場合も、色の再現性がよいインクセットを提供できる。
【００１６】
また本発明は、塩基性物質が、水溶性アミン化合物であることを特徴とする。また本発明は、水溶性アミン化合物が、少なくとも炭素数１〜４のアルキル基または炭素数１〜３のアルカノール基で置換されたアミン化合物であることを特徴とする。
【００１７】
本発明に従えば、塩基性物質が親水性の高い水溶性アミン化合物であるので顔料に、より親水性の高い塩が形成される。したがって、顔料は、より親水性となり、顔料の分散性がより高まる。
【００１８】
また本発明は、水溶性有機溶剤が、炭素数４以下のジオール類またはトリオール類であることを特徴とする。
【００１９】
本発明に従えば、水溶性有機溶剤として、炭素数４以下のジオール類またはトリオール類を用いることによって、水に対する分散性、保存安定性、吐出安定性などを向上させることができる。
【００２０】
また本発明は、界面活性剤が、ノニオン系界面活性剤であることを特徴とする。
【００２１】
本発明に従えば、界面活性剤がノニオン系界面活性剤であるので、電解質の影響を受けにくい。したがって、インクに電解質が添加されるか否かにかかわらず、インクの表面張力および紙への浸透性を調整することができる。
【００２２】
【発明の実施の形態】
本発明は、シアンインク、マゼンタインクおよびイエローインクから成る水性カラーインクセット（以後「インクセット」と呼ぶ）である。各インクは、少なくとも顔料、水溶性有機溶剤および水を含む。
【００２３】
シアンインクに含まれる顔料は、Ｃ．Ｉ．ピグメントブルー１５：３の構造を有し、マゼンタインクに含まれる顔料は、Ｃ．Ｉ．ピグメントレッド１８５の構造を有し、イエローインクに含まれる顔料は、Ｃ．Ｉ．ピグメントイエロー１９４の構造を有する。
【００２４】
各顔料は、顔料１分子あたりスルホン酸基が１つ導入された顔料（以後「スルホン酸基導入顔料」と呼ぶ）を２０〜４５％含み、スルホン酸基が導入されていない顔料（以後「未導入顔料」と呼ぶ）を５５〜８０％含んでいる自己分散型顔料である。好ましくは、シアンインクの場合、スルホン酸基導入顔料を２５〜４５％含み、未導入顔料を５５〜７５％含む自己分散型顔料であり、マゼンタインクおよびイエローインクの場合、スルホン酸基導入顔料を２０〜４０％含み、未導入顔料を６０〜８０％含んでいる自己分散型顔料である。スルホン酸基導入顔料の含有量が２０％未満であり、未導入顔料の含有量が８０％より多い顔料を用いたインクの場合、顔料が凝集・沈降して分散安定性が悪くなる。また、スルホン酸基導入顔料の含有量が４５％より多く、未導入顔料の含有量が５５％未満である顔料を用いたインクの場合、耐水性、耐光性などの堅牢性が損なわれ、さらに、インクが増粘し、吐出安定性が悪くなる。
【００２５】
自己分散型顔料は、顔料にスルホン化処理を施すことによって製造できる。スルホン化処理は公知の方法に従って行われる。たとえば、溶媒中または無溶媒下および撹拌下または無撹拌下にて、顔料にスルホン化剤を作用させ、スルホン化処理を行えばよい。無溶媒下で行う場合には、大過剰のスルホン化剤に顔料を添加して反応を行えばよい。スルホン化剤としては公知のものを使用でき、たとえば、硫酸、発煙硫酸、三酸化硫黄、クロロ硫酸、フルオロ硫酸、アミド硫酸などを挙げることができる。スルホン化剤は１種または必要に応じて２種以上用いられる。溶媒中で反応を実施する場合、スルホン化剤の使用量は、顔料１ｇに対して２５〜３０倍の範囲から選択される。溶媒としてはスルホン化反応に不活性なものが好ましく、たとえば、スルホラン、ジオキサン、ジメチルスルホキシド、ジメチルホルムアシド、Ｎ−メチルピロリドンなどを挙げることができる。溶媒は、１種または必要に応じて２種以上用いられる。また、顔料は、スルホン化処理によって分解や変色を起さない顔料を用いる必要がある。スルホン化反応終了後、反応液を大過剰の冷却水（０〜５℃程度）に投入することで、固形物を析出させる。その固形物を水に分散、濾過という操作を、濾液のｐＨが５以上になるまで繰返す。次に、限外濾過などの膜処理、遠心分離などの一般的な分離手段によって分離すると、自己分散型顔料と水とを含むペーストを得ることができる。ペースト中の自己分散型顔料の濃度は特に制限されることはないけれども、ペースト全量の１０〜１５重量％程度になるように調整すればよい。本発明において顔料は、ペーストであることが好ましい。しかし、必要に応じて得られたペーストを熱乾燥、凍結乾燥、噴霧乾燥などの一般的な乾燥手段によって乾燥し、自己分散型顔料の粉末を得ることもできる。
【００２６】
スルホン化処理によって、顔料にスルホン酸基が導入されていることを確認するには、たとえば、スルホン化前後の顔料について、フーリエ変換赤外分光光度計（ＦＴＩＲ）によるスペクトルの比較、スルホン化後の顔料について、高速原子衝突質量分析計（ＦＡＢＭＳ）によるスペクトルの測定などを行えばよい。また、自己分散型顔料中のスルホン酸基導入顔料の量は、たとえば、元素分析によって硫黄量を測定し、これに基づいて決定できる。
【００２７】
自己分散型顔料の含有量は、インク全量の０．５〜８重量％、好ましくは、１．５〜５重量％である。０．５重量％未満であると、充分な印字濃度を得ることができない。一方、８重量％より多いと、ノズルなどの目詰りにより、吐出安定性が損なわれる。
【００２８】
各インクは、自己分散型の顔料の分散安定性をさらに向上させるために、塩基性物質を含んでいてもよい。塩基性物質は、自己分散型顔料に含まれるスルホン酸基導入顔料のスルホン酸基の少なくとも一部を中和し、塩を形成する。この塩形成により、自己分散型顔料は電気的に安定した状態になり、保存安定性を向上させる。
【００２９】
塩基性物質としては、公知のものを使用できる。たとえば、アルカリ金属、水溶性アミン化合物などを挙げることができる。いずれの場合も、自己分散型顔料において初期分散安定性は向上する。本発明においては、使用する顔料の安定性により、水溶性アミン化合物を用いることが望ましい。水溶性アミン化合物としては、たとえば、ジメチルアミン、トリメチルアミン、モノエチルアミン、ジエチルアミン、トリエチルアミン、プロピルアミン、イソプロピルアミン、ジプロピルアミン、ジイソプロピルアミン、ブチルアミン、イソブチルアミン、ｓｅｃ−ブチルアミン、ジエチルエタノールアミン、Ｎ−ブチルジエタノールアミン、トリエタノールアミン、Ｎ，Ｎ−ジメチル−１，３−ジアミノプロパン、Ｎ，Ｎ−ジエチル−１，３−ジアミノプロパンなどの少なくとも炭素数１〜４のアルキル基または炭素数１〜３のアルカノール基が置換している水溶性アミン化合物などを挙げることができる。
【００３０】
水溶性有機溶剤は、たとえば、湿潤剤、分散剤などとして作用し、ノズルなどでの目詰りを防止したり、顔料の分散を補助したりする。水溶性有機溶剤には公知のものを使用することができるけれども、その中でも炭素数４以下のジオール類またはトリオール類が好ましく用いられる。たとえば、ジエチレングリコール、グリセリン、１，２−ブタンジオール、１，２，４−ブタントリオールなどを挙げることができる。
【００３１】
なお、炭素数４以下のジオール類またはトリオール類以外の水溶性有機溶剤を併用すると、水溶性有機溶剤がインクに与える好ましい物性を損なう場合がある。
【００３２】
水溶性有機溶剤の含有量は、インク全量の５〜３０重量％、好ましくは１０〜２５重量％である。５重量％より少ないと、顔料の分散性が低下する。また、３０重量％より多いと、ノズルなどでインクが乾燥し、目詰りを生じやすくなる。
【００３３】
界面活性剤は、表面張力および紙への浸透性の調整をする。界面活性剤は、ノニオン系界面活性剤が好ましい。
【００３４】
ノニオン系界面活性剤の含有量はインク全量の０．１〜４重量％、好ましくは、０．５〜３重量％である。
【００３５】
本発明は、その好ましい特性を損なわない範囲で、従来から水性インクに用いられている種々の添加剤を含んでもよい。添加剤の具体例としては、たとえば、糖類、ｐＨ調整剤、防腐剤、防かび剤などを挙げることができる。
【００３６】
本発明で用いる各インクは、顔料および水溶性有機溶剤の所定量ならびに必要に応じて塩基性物質、界面活性剤、その他の添加剤などの適当量を用い、これに水を加えて全量を１００重量％に調整し、各成分を水に分散または混合させることによって製造できる。
【００３７】
分散は、通常の分散機を用いて行われる。たとえば、ディスパ、サンドミル、ホモジナイザ、ボールミル、ペイントシェーカ、超音波分散機などを挙げることができる。
【００３８】
また、混合は、通常の方法により行われる。たとえば、通常の羽を用いた撹拌機による撹拌、高速の分散機、乳化機などを挙げることができる。
【００３９】
このようにして得られるインクは、そのまま使用できるけれども、その使用に先立ち、濾過を施すことが好ましい。濾過は、たとえば孔径０．８μｍ、または、孔径０．４５μｍのメンブランフィルタなどを用い、常圧下、減圧下または加圧下に行われる。
【００４０】
本発明は、インクを用いた記録方法に用いることができる。たとえば、インクジェット記録方法、スクリーン印刷、ペンなどの筆記具による記録方法などを挙げることができる。特に、インクジェット記録方法に好ましく用いられる。インクジェット記録方法に用いると、本発明のインクを適切に組合せることによって、広範囲な色再現性および良好な堅牢性を可能とする画像を得ることができる。
【００４１】
［実施例］
以下に、製造例、実施例および比較例を挙げ、本発明を具体的に説明する。
【００４２】
製造例
表１に示す顔料４ｇを、それぞれ表中の所定温度に設定した９８％濃硫酸１００ｍｌに加え、表中の所定時間撹拌し、スルホン化反応を行った。得られた反応混合物を、急速な撹拌下で０℃の水に滴下すると、固形物が析出した。この固定形を濾取し、０℃の水に投入して濾過するという操作を濾液のｐＨが５以上になるまで繰返し、スルホン酸基を導入した自己分散型顔料ペーストを得た。
【００４３】
【表１】
2005015604.tif 000002
【００４４】
上記ペーストの一部を乾燥して得られたスルホン化後の顔料の粉末について、高速原子衝突質量分析計（ＦＡＢＭＳ、商品名：ＪＭＳ−７００（ＭＳｔａｔｉｏｎ）、ＪＥＯＬ社製）のスペクトルを測定した。そのスペクトルより、スルホン酸基導入顔料は、顔料１分子あたりスルホン酸基が１つ導入されていることを確認した。
【００４５】
また、スルホン化後の顔料の粉末について元素分析を行うことにより、粉末中の硫黄の量を定量的に測定した。その結果より得られた顔料中のスルホン酸基導入顔料の比率（以後「スルホン化率」と呼ぶ）を求めることができ、反応時間によって、スルホン化率を変更できることが確認された。
【００４６】
各インクは、表２の配合割合（重量％）で調製した。先ず、顔料とトリエタノールアミンを混合した後、ペイントコンディショナ装置（レッドレベル社製）により、直径０．５ｍｍのジルコニアビーズとともに８時間分散処理を施し、ジルコニアビーズを除去後、残りの成分を混合し、孔径０．２μｍのメンブランフィルタで濾過して調製した。
【００４７】
【表２】
2005015604.tif 000003
【００４８】
実施例１〜５および比較例１〜６
表３に示した顔料を用いてインクを調製し、それらのインクを組合せてインクセットを製造した。
【００４９】
【表３】
2005015604.tif 000004
【００５０】
比較例７
インクを調製する際に、トリエタノールアミンを含有しないこと以外は、実施例１と同様である。
【００５１】
比較例８
シアンインクおよびイエローインクを調製する際には、ジエチレングリコールの代りにテトラエチレングリコールエーテルを用い、マゼンタインクを調製する際には、１，２，４−ブタントリオールの代りにテトラエチレングリコールモノブチルエーテルを用いること以外は、実施例１と同様である。
【００５２】
比較例９
インクを調製する際に、界面活性剤を含有しないこと以外は、実施例１と同様である。
【００５３】
比較例１０
Ｍ１顔料の代りにＭ６顔料を用いる以外は、実施例１と同様である。
【００５４】
比較例１１
Ｙ１顔料の代りにＹ６顔料を用いる以外は、実施例１と同様である。
【００５５】
実施例１〜５および比較例１〜９について、次のようにして、耐光性評価、耐水性評価、保存安定性評価、色再現性評価および吐出安定性評価を行った。
【００５６】
各評価項目の説明に記載されている「〇」、「△」、「×」などの記号は、後述の表５および表６で用いる評価結果を示す記号である。「〇」は実用可能であることを示し、「△」は、実用が困難であることを示し、「×」は実用不可能であることを示す。
【００５７】
［耐光性］
各インク１．０ｍｌを、普通紙（ＳＦ−４ＡＭ３）上にアプリケータ塗布して乾燥した後、さらに耐光性試験機（Ｑ−ＳＵＮ  Ｘｅｎｏｎ  Ｔｅｓｔ  Ｃｈａｍｂｅｒ）に設置し、０．７５Ｗ／ｍ２（λ＝３４０ｎｍ）の光を２４０時間照射した。照射前後のＬ＊、ａ＊およびｂ＊を分光測色濃度計（商品名：Ｘ−Ｒｉｔｅ  ９３８、Ｘ−Ｒｉｔｅ社製）を用いて測定し、色差ΔＥを下記式によって算出した。
【００５８】
ΔＥ＝√｛（Ｌ２＊−Ｌ１＊）２＋（ａ２＊−ａ１＊）２＋（ｂ２＊−ｂ１＊）２｝
〔式中、Ｌ１＊、ａ１＊およびｂ１＊は照射前の測定値である。Ｌ２＊、ａ２＊およびｂ２＊は照射後の測定値である。〕
ΔＥが１３未満ならば、標準の耐光性を確保できると判断できるので、１３未満のものを「〇」および１３以上のものを「×」と評価した。
【００５９】
［耐水性］
各インクを普通紙へ印字したサンプルに、スポイトで水を１滴垂らし、１分間放置後に紙面上の水を軽く拭き取り、そのまま２時間放置した。スポイトで水を１滴垂らす前のサンプルおよび２時間放置後のサンプルについて、Ｌ＊、ａ＊およびｂ＊を測定し、色差ΔＥを上記と同様にして算出した。ΔＥが３未満ならば良好な耐水性を有すると判断できるので、３未満のものを「〇」および３以上のものを「×」と評価した。
【００６０】
〔保存安定性〕
各インクをラボランスクリュ管瓶に入れ、６０℃の温度下で１週間、保存し、その前後の２５℃における粘度を粘度計（商品名：ＤＩＧＩＴＡＬ  ＲＨＥＯＭＥＴＥＲ  ＭＯＤＥＬ  ＤＶ−ＩＩＩ、ＢＲＯＯＫＦＩＥＬＤ社製）を用いて測定し、その変化割合Ｒを下記式により算出した。
【００６１】
初期粘度に対して、保存安定性テスト後の変化割合Ｒが、−０．１≦Ｒ≦０．１であるものを「〇」、−１．０＜Ｒ＜−０．１または０．１＜Ｒ＜１．０であるものを「△」、およびＲ≧１．０であるものを「×」と評価した。なお、顔料の凝集による沈殿物が確認された場合は、「沈殿」と評価した。
【００６２】
【数１】
2005015604.tif 000005
【００６３】
［色再現性］
実施例１〜５および比較例１〜９で得られたインクセットを用いて、それぞれ単色および２次色を印刷し、分光測色濃度計（商品名：Ｘ−Ｒｉｔｅ  ９３８、Ｘ−Ｒｉｔｅ社製）を用いて、ａ＊およびｂ＊を求め、彩度（Ｃ＊）を下記式によって算出した。
Ｃ＊＝√｛（ａ＊）２＋（ｂ＊）２｝
彩度が表４の数値以上であれば良好であると判断する。
【００６４】
【表４】
2005015604.tif 000006
【００６５】
［吐出安定性］
インクジェットプリンタ（商品名：ＡＪ−１１００、シャープ（株）製）のインクヘッドを改造して、本発明であるインクヘッドに交換できるようにし、このプリンタを用いて、印刷濃度５％、１０ＰＰＭ（１０枚／分）で連続的に印刷を行い、印刷可能枚数を調べた。印刷可能枚数が２００枚を超えるものを「〇」、１５０〜２００枚であるものを「△」１５０枚未満であるものを「×」と評価した。
【００６６】
（総合評価）
上記の評価結果を総合的に判断し、◎、〇および×の３段階で評価した。「◎」は、実用可能であることを示し、「〇」は、実用が困難であることを示し、「×」は、実用不可能であることを示す。
【００６７】
【表５】
2005015604.tif 000007
【００６８】
表５から判るように、顔料のスルホン化率が前述の２０〜４５％より低い場合（Ｃ４顔料インク、Ｍ４顔料インクおよびＹ４顔料インク）、顔料の分散安定性が低下するため顔料の凝集による沈殿物が生じた。顔料のスルホン化率が前述の２０〜４５％よりも高い場合（Ｃ５顔料インク、Ｍ５顔料インクおよびＹ５顔料インク）、堅牢性に劣り、さらに、インクが増粘するため、保存安定性が低下した。マゼンタインクにおいて顔料にＣ．Ｉ．ピグメントレッド１２２を用いた場合（Ｍ６顔料インク）、耐光性および保存安定性が低下した。イエローインクにおいて、顔料にＣ．Ｉ．ピグメントイエロー１６を用いた場合（Ｙ６顔料インク）、耐水性および耐光性が低下した。
【００６９】
【表６】
2005015604.tif 000008
【００７０】
表６から判るようにスルホン化率の前述の２０〜４５％よりも低い顔料を含有しているインクを用いたインクセットの場合（比較例１，３，５）、２次色の彩度が低下した。スルホン化率が前述の２０〜４５％より高い顔料を含有しているインクを用いたインクセットの場合（比較例２，４，６）、インクが増粘するため、吐出安定性が低下した。トリエタノールアミンを含有していないインクを用いたインクセットの場合（比較例７）、顔料の分散性が低下するので、吐出安定性が低下した。炭素数４以下のジオール類またはトリオール類以外の水溶性有機溶剤を含有したインクを用いたインクセットの場合（比較例８）、顔料の分散性が低下するので吐出安定性が低下した。界面活性剤を含有していないインクを用いたインクセットの場合（比較例９）、顔料の分散性が低下するので、吐出安定性が低下した。Ｍ６顔料インクを用いたインクセットの場合（比較例１０）、吐出安定性、２次色の彩度が低下した。Ｙ６顔料インクを用いたインクセットの場合（比較例１１）、吐出安定性、２次色の彩度の両者とも良好であるが、表５から判るようにＹ６顔料インクが耐光性および耐水性などの堅牢性が劣るため、インクセットとして用いた場合も、堅牢性の優れたインクセットを得ることができなかった。
【００７１】
【発明の効果】
以上のように本発明によれば、水性カラーインクセットの各インクに用いられる顔料が、顔料１分子あたりスルホン酸基が１つ導入された顔料を２０〜４５％含み、スルホン酸基が導入されていない顔料を５５〜８０％含むことによって、シアン、マゼンタ、イエローなどの各色のインクを単独で用いても、高画質な記録画像が得られ、さらに、カラーインクセットとして用いても色の再現性がよいインクセットを提供できる。
【００７２】
本発明によれば、各インクに塩基性物質が含有されているので、顔料の有するスルホン酸基と塩基性物質とが親水性の塩を形成する。したがって、顔料が親水化し、顔料の分散性が高まる。
【００７３】
本発明によれば、塩基性物質が親水性の高い水溶性アミン化合物であるので、顔料に、より親水性の高い塩が形成される。したがって、顔料は、より親水性となり、顔料の分散性がより高まる。
【００７４】
本発明によれば、水溶性有機溶剤として炭素数４以下のジオール類またはトリオール類を用いることによって、水に対する分散性、保存安定性、吐出安定性などを向上させることができる。
【００７５】
本発明によれば、各インクに界面活性剤が含有されているので、インクの表面張力および紙への浸透性を調整することができる。
【００７６】
本発明によれば、界面活性剤がノニオン系界面活性剤であるので、電解質の影響を受けにくい。したがってインクに電解質が添加されるか否かにかかわらず、インクの表面張力および紙への浸透性を調整することができる。